FR 2531701 A1 19840217 FR 8213905 A 19820810 NOUVEAU MATERIAU SUPPORT DE CULTURE A BASE DE COMPOST D'0RDURES MENAGERES La présente invention a trait à un nouveau matériau support de culture. On a proposé de nombreux matériaux support de culture à base de matériaux d'origine naturelle tels que tourbes, terreaux ou terre de bruyère, additionnés ou non de divers substances fertilisantes On sait par ailleurs que l'on réalise un compost à base d'ordures ménagères. Mais ce compost s'avère de présentation, de manipulation et de qualité inférieures à ses concurrents naturels ce qui a nuit fortement jusqu a présent à son développement. On a certes proposé de le mélanger à des constituants naturels tels que la tourbe, mais ceci ne peut être considéré que cornoe un pis aller qui ne permet pas de rehausser la valeur de -ce produit de manière satisfaisante. Or la demanderesse a montré que, de manière inattendue, on pouvait obtenir des résultats remarquables en associant ce matériau à une argile traitée chimiquement, conditionneur de sol notamment de type attapulgite ou sépiolite. L'attspulgite ou sépiolite est avantageusement apportéé dans une proportion de 10 à 50 % dans le support de culture, le reste étant -constitué par du compost urbain (fermentation d'au moins I mois) que l'on crible à une maille entre 12 mm et 2 mmO On peut également réaliser des mélanges renfermant des supports classiques naturels tels que tourbe, terreau ou terre de bruyère. Un matériau comprend avantageusement de 10 à 50 % d'attapulgite ou sépiolite, 90 à 50 % d'un mélange renfermant de 25 à 75 % de compost urbain, le reste étant constitué par de la tourbe, du terreau ou de la terre de bruyère, ces éléments étant éventuellement mélangés entre eux. Le traitement de l'argile selon l'invention est realisé chimiquement grace à un agent durcissant et acidifiant de manière à amener le pH de l'attapulgite ou sépiolite à une valeur comprise entre 4,5 et 7,5 Cet agent durcissant et acidifiant selon l'invention peut notammment être constitué par du sulfate de fer ou un acide tel que sulfurique, ou phosphorique ou un sel soluble de ces acides. Il peut être constitué en particulier par du sulfate ferreux heptahydrate, avantageusement dans une proportion de 0,5 à 15 g pour 100 g d'argile. Pratiquemenet on dissout le sulfate ferreux dans de l'eau de manière à l'amener sous forme d'une solution, par exemple pulvérisée sur l'argile. Dans le cas de l'acide phosphorique la quantité d'acide exprimé en H3P04 est avantageusement de 0,25 à 10 g pour 100 g d'argile. Cet acide est éventuellemnt dilué pour faciliter le traitement tel que de pulvérisation. La composition selon l'invention permet non seulement d'améliorer l'aspect du compost urbain et d'éliminer les inconvénients liés à la présence de matériaux inertes, mais aussi d'améliorer de façon spectaculaire le pouvoir de percolation et d'aération par rapport à ce que l'on pouvait attendre du mélange argile-compost urbain. La composition peut-être associée à toute substance fertilisante permettant d'apporter des engrais minéraux ou organiques. Exemples Dans les exemples suivants on mesure l'aération par le test dit du pycnométre à air, et la rétention d'eau. Test d'aération. On introduit un substrat dans une mesure cylindrique, de 1 litre (ce qui donne le volume initial). La pesée du substrat permet de déterminer la densité apparente. On introduit le contenu de la mesure dans l'éprouvette d'un pycnomètre dans lequel on fait varier le volume et la pression par déplacement d'une masse de mercure grâce à un système de vases communiquants. On met à l'équilibre, puis on établit une surpression dans le pycnomètre de sorte que le volume total soit réduit de 100 cm3. On note la surpression. le volume d'air total V est donné par V = (P+#P) #V #P P = pression atmosphérique ss P = surpression L V - 100 cm3 Parallèlement @. lit le volume apparent du substrat dans l'éprouvette. - Le volume réel de solide introduit est obtenu par différence entre le volume initial de l'appareil vide et le volume d'air mesure en présence du produit. Le volume d'air contenu dans le produit est la différence entre le volume apparent observe et le volume réel du solide. Les mesures du volume d'air sont effectués sur le produit tel quels sur le produit additionné d'eau à la moitié de la rétention maximale, puis à la réteution maximale. après chaque addition d'eau le volume apparent est noté et sert de référence pour le calcul du volume d'air. - la variation de volume apparent permet d'évaluer le pourcentage de rétraction en fonction de la teneur en eau. Test de rétention d'eau. 100 g de substrat tel quel sont desséchés à l'étuve à 65 C jusqu'à poids constant ce qui donne le poids de substrat sec. - 100 g de substrat tel quel sont placés dans un filtre an papier plissé préalablement humidifié et disposé sur un entonnoir. - 100 ml d'eau sont additionnés. Le filtrat est recueilli dans une éprouvette graduée. - On mesure le volume d'eau recueilli dans l'éprouvette à la fin de l'écoulement la différence à 100 ml représente le volume d'eau retenu au premier passage. - On répète deux fois l'addition -de 100 ml ce qui est suffisant pour atteindre la rétention totale. - la somme des volumes d'eau retenus aux trois opérations représente la retention totale. La rétention totale est exprimée en g o eau - retenue par 100 g de substrat sec. - on mesure également le temps de percolation qui correspond au temps d'écoulement cumulé pour trois passages. Exemple 1 On met en oeuvre une attapulgite traitée par 2,6 g de sulfate ferreux heptahydraté pour 100 g dlattapulgite et d'un compost urbain criblé à la maille de 6 mn. On mesure la rétention d'eau et l'aération pour - le compost urbain seul - le terreau seul - l'attapulgite seule - les mélanges I, II, III, IV Terreau compost attapulgite urbain I 0 75 25 Il 0 50 50 III 25 50 25 IV 50 25 25 Les résultats sont rassembles au tableau ci-après. test d'aération volume d'air en % test de rétention du volume apparent d'eau Echantillon produit tel 1/2 rétention rétention rétention temps quel maximale d'eau g/100 g percolation produit sec (en mn) compost urbain 70 42 13,5 101 550 terreau 62 49 35,5 352 170 attapulgite selon 78 41 14,2 138 40 l'invention I 62 45,5 24,5 86 175 II 61 44 26,5 95 40 III 63 43 22 121 66 IV 60 42 21,5 172 66 De manière surprenante ces essais montrent que les mélanges attapulgite/compost urbain présentent une synergie pour l'aération à la rétention maximale. En ce qui concerne le temps de percolation on note que ce temps pour les mélanges est au maximum égal, et-dans trois cas sur quatre bien inférieur à celui du terreau, alors que le compost urbain seul a un mauvais comportement. Ceci traduit une très grande capacité de drainage, permettant de rétablir rapidement une aération après arrosage, ce qui est un avantage important par rapport au terreau. Exemple 2 On met en oeuvre le même compost urbain mais passé au tamis de 2 mm. (granulométrie inférieure à 2 mm). et une attapulgite traitée par 0,45 g de H3P04 dilué dans 40 cm3 d'eau pour 100 g d'attapulgite. Cet essai a pour but d'illustrer l'effet de réserve d'eau du matériau selon l'invention. On utilise des pots à réserve d'eau de section égale à 121 cm2 On met 300 g de substrat dans chaque pot. On utilise comme substrat le terreau et les mélanges III et IV. On ajoute de l'eau jusqu'à la rétention plus un excès correspondant à la moitié de la réserve du bac. Les pots sont placés dans une atmosphère à température ambiante en été correspondant à une température moyenne de 27 C. On mesure la quantité d'eau évaporée par différence de poids au bout de cinq jours et on ramène la mesure en consommation en litres par m2 quantité d'eau quantité d'eau consommation apportée évaporée en l/m2 initialement en cm3 terreau 200 79 6,5 III 290 - 56,7 4,7 IV 270 61,3 5,1 On note donc que les mélanges III et IV perdent moins d'eau par évavoration ce qui met bien en évidence l'effet de réserve d'eau. REVENDICATIONS 1) Nouveau matériau support de culture caractérisé par le fait qu'il comprend du compost urbain associé-à une argile traitée par un agent durcissant et acidifiant de manière à amener le pH de ladite argile à une valeur comprise entre 4,5 et 7,5. 2) Nouveau matériau selon la revendication 1, caractérisé par le fait que l'agent durcissant et acidifiant est du groupe du sulfate de fers des acides sulfurique, phosphorique et de leurs sels solubles. 3) Nouveau matériau selon la revendication 2, caractérisé par le fait que l'agent durcissant et acidifiant est constitué par du sulfate ferreux heptahydrate dans une proportion de 0,5 s à 15-g pour 100 g par rapport a l'argile traitée. 4) Nouveau matériau selon la revendication 2, caractérisé par le fait que l'agent durcissant et acidifiant est constitué par de l'acide phosphorique dans une proportion de 0,25 g a 10 g/100 g exprimé en H3PO4. 5) Nouveau matériau selon l'une des revendications 1 à 4, caracté- risé par le faie que l'argile est du groupe de l'attapulgite et de la sépiolite 6) Nouveau matériau selon l'une des revendications 1 à 5 > caractérisé par le fait qu'il renferme de 10 à 50 % d'une argile du groupe de l'attapulgite et sépiolite de 90 à 50 z d'un support renfermant de 25 à 75 % de compost urbain.